(57)【要約】【課題】  従来の塗料よりもさらにホルムアルデヒド等の吸収・分解能力の高い塗料を提供する。【解決手段】  この発明に係る塗料は、少なくともエチレン尿素１５〜３０重量％、分散平衡剤２〜３重量％、第３類アミン類１０〜１６重量％及び金属塩類０．３〜０．８重量％含有する溶剤を、１〜４重量％含む。【選択図】    なし【特許請求の範囲】
【請求項１】
少なくともエチレン尿素１５〜３０重量％、分散平衡剤２〜３重量％、第３類アミン類１０〜１６重量％及び金属塩類０．３〜０．８重量％含有する溶剤を、１〜４重量％含むことを特徴とする塗料。
【請求項２】
前記金属塩類は、硫酸マグネシウムであることを特徴とする請求項１記載の塗料。
【請求項３】
前記溶剤は、アルコール類溶剤であることを特徴とする請求項１又は２記載の塗料。
【請求項４】
前記溶剤は、水溶性溶剤であることを特徴とする請求項１又は２記載の塗料。
【請求項５】
放出手段を具備する容器内に収容されることを特徴とする請求項１〜４のいずれか一つに記載の塗料。
【発明の詳細な説明】
【技術分野】
【０００１】
この発明は、建材や、建物の壁、床、天井等に塗布され、ホルムアルデヒド等の有害物質を吸着分解する塗料に関する。
【背景技術】
【０００２】
特許文献１，２，３は、室内の床、壁面、天井、家具などに使用される合板やビニル壁紙に塗布し、これらから揮発するホルムアルデヒドや可塑剤類などの有害物質を吸着又は分解する塗膜を形成し、さらに塗布時にも揮発性有機化合物の揮散の少ない室内汚染対策用水性塗料を開示する。
【０００３】
このため、特許文献１に開示される室内汚染対策用水性塗料は、最低造膜温度が０℃以下の水溶性又は水分散性樹脂（Ａ）と、珪藻土、活性アルミナ、活性白土及びゼオライトから選ばれる少なくとも１種以上の顔料（Ｂ）を含有し、（Ｂ）成分の含有量が樹脂固形分１００重量部に対して５〜３００重量部配合され、沸点５０〜２５０℃の有機溶剤の塗料柱の含有量が１％以下であることを特徴とするものである。
【０００４】
また、特許文献２に開示されるものは、水溶性又は水分散性樹脂（Ａ）と、アルデヒド類吸着能を有する窒素含有化合物（Ｂ）及び珪藻土、活性アルミナ、活性白土及びゼオライトから選ばれる少なくとも１種以上の顔料を含有し、（Ｂ）成分の塗料中の使用割合が０．１〜３重量％で、且つ（Ｃ）成分の含有量が樹脂固形分１００重量部に対して５〜３００重量部であることを特徴とするものである。
【０００５】
さらに、特許文献３に開示されるものは、カルボニル基含有共重合体エマルションを除く水溶性又は水分散性樹脂（Ａ）と、アルデヒド類吸着能を有する窒素含有化合物（Ｂ）及び珪藻土、活性アルミナ、活性白土及びゼオライトから選ばれる少なくとも１種以上の顔料を含有し、（Ｂ）成分の塗料中の使用割合が０．１〜３重量％で、且つ（Ｃ）成分の含有量が樹脂固形分１００重量部に対して５〜３００重量部であることを特徴とするものである。
【０００６】
特許文献４は、ホルムアルデヒド等のＶＯＣに対する分解性に優れている塗膜を形成することを可能とするために、水性合成樹脂エマルジョン及び光触媒活性を有する酸化チタンを含有し、水性エマルジョン塗料中での顔料のＰＷＣが４０〜９５であることを特徴とするものである。
【特許文献１】特開２０００−９５９７９号公報
【特許文献２】特開２０００−９５９８０号公報
【特許文献３】特開２００２−３３８８９７号公報
【特許文献４】特開２００２−１４６２９３号公報
【発明の開示】
【発明が解決しようとする課題】
【０００７】
この発明は、従来の塗料よりもさらにホルムアルデヒド等の吸収・分解能力の高い塗料を提供することにある。
【課題を解決するための手段】
【０００８】
したがって、この発明に係る塗料は、少なくともエチレン尿素１５〜３０重量％、分散平衡剤２〜３重量％、第３類アミン類１０〜１６重量％及び金属塩類０．３〜０．８重量％含有する溶剤を、１〜４重量％含むことにある。
【０００９】
また、前記金属塩類としては、硫酸マグネシウムであることが望ましいが、硫酸鉄等であっても良い。これによって、脱臭効果を得ることもできる。
【００１０】
また、前記分散平衡剤としては、エチレングリコール又はＥＤＴＡであることが望ましい。
【００１１】
さらに、前記第３類アミン類としては、トリエタノールアミンであることが望ましいが、ジエチルアミン等であっても良い。
【００１２】
さらにまた、前記溶剤は、アルコール類溶剤であることが望ましい。これによって油性塗料を形成できるものである。
【００１３】
また、前記溶剤は、水溶性溶剤であっても良い。これによって水性塗料を形成できるものである。
【００１４】
さらに、放出手段を具備する容器内に収容されることが望ましい。放出手段としてＤＭＥ等の圧縮ガスを使用する容器内に収容されると、スプレー缶として壁等の塗布可能な塗料となる。さらに、コンプレッサ等による噴霧器の容器内に収納してスプレーすることも可能である。
【００１５】
また、本願発明は、ウレタン系油性クリア塗料を含むウレタン系塗料、アクリル系油性塗料、フッ素系塗料、サクビ系塗料等、メラニン系樹脂を除く全塗料に有効である。
【発明の効果】
【００１６】
この発明によれば、エチレン尿素、エチレングリコール等の分散平衡剤、及びトリエタノールアミン等の第３類アミン類によってホルムアルデヒドを効率良く吸収・分解することができるが、さらに金属塩類、特に硫酸マグネシウムを添加したことによって、ホルムアルデヒドの吸収・分解能力をさらに向上させることができる共に、脱臭効果も得ることができる。また、トリエタノールアミンは、金属の防蝕効果があるため、金属製建材等にも有効である。このように、本願発明の塗料は、広い範囲に適用できると共に、シックハウス症候群の原因を解消することができる。
【発明を実施するための最良の形態】
【００１７】
本願発明に係る塗料は、エチレン尿素１５〜３０重量％、エチレングリコール（分散平衡剤）２〜３重量％、トリエタノールアミン（第３類アミン類）１０〜１６重量％及び硫酸マグネシウム（金属塩類）０．３〜０．８重量％含有させた水溶性溶剤又はアルコール系溶剤を、ウレタン系油性クリア塗料を含むウレタン系塗料、アクリル系油性塗料、フッ素系塗料、サクビ系塗料等、メラニン系樹脂を除く全塗料のいずれか一つに、１〜４重量％含ませたものである。
【００１８】
また、前記トリエタノールアミンに代えてジニチルアミン等その他のアミン類を用いても同様の効果が得られる。このトリエタノールアミンは、金属の防蝕効果があるため、金属製建材に用いた場合には、その表面を保護する効果が得られる。
【００１９】
さらに前記硫酸マグネシウムに代えて硫酸鉄等の他の金属塩類を用いることもできる。しかしながら、現在の実験結果では、硫酸マグネシウムを用いた場合が最もホルムアルデヒドの吸収・分解が顕著であり、且つ他の悪臭成分に対する脱臭効果も確認できた。
【実施例１】
【００２０】
エチレン尿素２７．５重量％、エチレングリコール（分散平衡剤）２．５重量％、トリエタノールアミン（第３類アミン類）１３重量％及び硫酸マグネシウム（金属塩類）０．６重量％含有させた水溶性溶剤又はアルコール系溶剤を、ウレタン系塗料に１．５重量％含ませ、実験用塗料を作成した。
【００２１】
ガラス容器（真空デシケータ、容積約２１Ｌ）を用い、容器内のほぼ中央に試料（ガラス板上に上記塗料を塗布、風乾放置、面積１００ｃｍ２）をセットし、容器内を減圧後、これにホルムアルデヒドを含む調整空気を封入する。静置して一定時間後に容器内の空気を速やかに採取し、その気中濃度を測定する。ホルムアルデヒドの暴露条件は、初期設定濃度８．９１ＰＰＭとし、温度２０℃、湿度５０％で行った。この一過暴露減衰法による試験結果を下記に示す。
【００２２】
【表１】
2005054089.tif 000002
【００２３】
以上の結果が示すように、ガラス容器内のホルムアルデヒドは、約５０時間経過後にはほとんど検出されなかった。これによって、平成１５年７月１日から施行された建築基準法の改正に基づくシックハウス症候群の主要因であるホルムアルデヒドの改正基準値０．０８ＰＰＭ以下をクリアすることができるものである。